(57)【要約】      （修正有）【課題】固体メモリの記録層として、これまで広く用いられているＧｅ−Ｓｂ−Ｔｅ系合金に代わって、希少金属であるＳｂフリーでありながら、Ｇｅ−Ｓｂ−Ｔｅ系合金を用いた固体メモリと遜色のない性能を有する固体メモリを提供する。【解決手段】固体メモリ１０は、物質の相変化に起因して電気特性が変化する記録層１１を備えた固体メモリであって、記録層１１が、ゲルマニウムとテルル４とから形成されている薄膜、および、銅とテルルとから形成されている薄膜５が積層されてなる超格子によって構成されている。【選択図】図２
2012182242.tif 000002
【特許請求の範囲】
【請求項１】
物質の相変化に起因して電気特性が変化する記録層を備えた固体メモリであって、
前記記録層が、ゲルマニウムとテルルとから形成されている薄膜、および、銅とテルルとから形成されている薄膜が積層されてなる超格子によって構成されていることを特徴とする固体メモリ。
【請求項２】
前記ゲルマニウムとテルルとから形成されている薄膜は、Ｇｅ２Ｔｅ２薄膜であり、
前記銅とテルルとから形成される薄膜は、ＣｕＴｅ２薄膜であることを特徴とする請求項１に記載の固体メモリ。
【請求項３】
前記薄膜の各々の膜厚は、０．５ｎｍ以上８ｎｍ以下であることを特徴とする請求項１または２に記載の固体メモリ。
【請求項４】
前記ゲルマニウムとテルルとから形成されている薄膜は、前記ゲルマニウムの結合原子価が４価または６価の状態をとることによって電気抵抗値を変化させるようになっており、
前記電気抵抗値によって、データの記録状態または消去状態を表現するようになっていることを特徴とする請求項１〜３の何れか１項に記載の固体メモリ。
【請求項５】
前記電気抵抗値を検出することによって、データが再生されるようになっていることを特徴とする請求項４に記載の固体メモリ。
【請求項６】
前記ゲルマニウムとテルルとから形成されている薄膜において、全原子数に対するゲルマニウム原子数の比が０．５以下であることを特徴とする請求項１〜５の何れか１項に記載の固体メモリ。
【請求項７】
前記銅とテルルとから形成されている薄膜において、全原子数に対する銅原子数の比が０．５以下であることを特徴とする請求項１〜６の何れか１項に記載の固体メモリ。
【請求項８】
電気エネルギー手段により記録、または消去されることを特徴とする請求項１〜７の何れか１項に記載の固体メモリ。
【発明の詳細な説明】
【技術分野】
【０００１】
本発明は、テルル（Ｔｅ）を主成分とするカルコゲン化合物を記録層に利用して、上記記録層における相変化に伴う物性の相違を、データの記録、消去、および再生に利用する固体メモリに関する。
【背景技術】
【０００２】
固体メモリの一様式である相変化ランダムアクセスメモリ（相変化ＲＡＭ）は、その記録層を構成する物質として、Ｔｅを含むカルコゲン化合物を利用している。上記固体メモリでは、記録層を構成する物質の結晶状態とアモルファス状態の一次相変態（本明細書では、単に相変化とする）と呼ばれる結晶構造の相変化を利用する。なお、記録層に用いるカルコゲン化合物としては、Ｇｅ２Ｓｂ２Ｔｅ５合金が一般的である。
【０００３】
上記固体メモリにおけるデータの記録、および消去の２状態は、例えば結晶状態を記録状態に、アモルファス状態を消去状態に割り当てることで実現され、この基本原理に基づいて固体メモリが設計されている（例えば、特許文献１）。
【０００４】
なお、結晶構造の相変化を利用した固体メモリにおいて、相変化を誘起するためには、相変化を誘起するのに十分なエネルギーを記録層に印加する必要がある。エネルギーを印加する方法としては、記録層に電流を流すことによる電気エネルギー手段を用いるのが一般的である。
【０００５】
固体メモリの記録層を構成する材料は、スパッタリング法等の真空成膜法を利用して上下の各電極間に形成する。通常は、記録層として用いる化合物組成からなるターゲットを使用してスパッタリングを行い、単層の合金薄膜を成膜して記録層として用いる。
【０００６】
スパッタリング法を利用して、記録層に適した２０ｎｍ〜５０ｎｍ程度の膜厚を有するカルコゲン化合物の単層膜を成膜した場合、単結晶からなる記録層を得ることは困難である。よって、固体メモリの記録層はカルコゲン化合物の多結晶から構成されている。
【０００７】
多結晶からなる薄膜において、個々の微結晶粒の軸方位はランダムであり、各微結晶粒同士の界面には界面抵抗が存在する。上記界面抵抗は、それぞれの微結晶粒の界面状態に依存してランダムであり、その結果、固体メモリの記録層における結晶状態の抵抗値は、平均値から一定の分布を持つことになる（非特許文献１）。
【０００８】
また、カルコゲン化合物の多結晶薄膜からなる記録層において、結晶−アモルファス間の相変化の際に発生する１０％程度の体積変化によって、それぞれの微結晶粒には、異なる方向、および、異なる大きさの応力が加えられる。データの記録、および消去に伴い、上記結晶−アモルファス間の相変化が繰り返され、記録層には上記応力が繰り返し加えられることになる。その結果、物質流動と膜全体の変形の繰り返しによって固体メモリが破壊され、繰り返し記録消去回数は制限されると考えられている（非特許文献２）。
【０００９】
これらの問題を解決する手段の一つとして、本発明者らは、記録層をＧｅ２Ｓｂ２Ｔｅ５合金単層膜ではなく、ゲルマニウム（Ｇｅ）原子とＴｅ原子からなるＧｅ２Ｔｅ２薄膜と、Ｓｂ原子とＴｅ原子からなるＳｂ２Ｔｅ３薄膜とに分割し、かつ、積層することによって超格子構造とすることが提案されている（特許文献２）。
【００１０】
上記Ｇｅ２Ｔｅ２薄膜とＧｅ２Ｔｅ２薄膜とからなる超格子を記録層に用いた固体メモリでは、Ｇｅ２Ｔｅ２層内にあるＧｅ原子をＳｂ２Ｔｅ３層との界面に拡散させることにより結晶状態と同様の構造を、「異方性をもった結晶」として形成することが可能であり、上記「異方性をもった結晶」状態を、例えば記録状態（一般的にＳｅｔ状態とも呼ばれる）に割り当てる。
【００１１】
また、逆に界面に拡散されたＧｅ原子を元々のＧｅ２Ｔｅ２層内に戻すことによって、上記超格子からなる記録層は、従来のＧｅ２Ｓｂ２Ｔｅ５合金においてアモルファス状態と呼ばれてきた構造と同等の電気抵抗値をもつ「アモルファスに類似した構造」に戻る。この「アモルファスに類似した構造」状態を、例えば消去状態（一般的にＲｅｓｅｔ状態とも呼ばれる）に割り当てる。
【００１２】
上記のように、本発明者らは、Ｇｅ２Ｔｅ２薄膜とＳｂ２Ｔｅ３薄膜とからなる超格子構造の記録層を用いることにより、これまでの固体メモリの特性を大幅に改善できる新しい固体メモリを提供している（特許文献２）。
【００１３】
一方で、希少金属であるアンチモン（Ｓｂ）フリーである固体メモリを実現したいとの要望がある。Ｓｂフリーな固体メモリを実現するために、Ｇｅ−Ｓｂ−Ｔｅ系合金に代わって注目を集めているのがＧｅ−Ｃｕ−Ｔｅ系合金である（例えば、非特許文献３）。上記Ｇｅ−Ｃｕ−Ｔｅ系合金のなかでは、Ｇｅ２Ｔｅ２とＣｕＴｅ２との共晶組成であること、結晶相転移温度が２００℃以上と高くデータの高温保存性に優れている、などの理由からＧｅＣｕ２Ｔｅ３合金が特に期待されている。
【先行技術文献】
【特許文献】
【００１４】
【特許文献１】特開２００２−２０３３９２号公報（２００２年７月１９日公開）
【特許文献２】特開２００９−５９９０２号公報（２００９年３月１９日公開）
【非特許文献】
【００１５】
【非特許文献１】奥田昌宏監修、「次世代光記録技術と材料」、シーエムシー出版、２００４年１月３１日発行、ｐ１１４
【非特許文献２】角田義人監修、「光ディスクストレージの基礎と応用」、電子情報通信学会編、平成１３年６月１日初版第３刷発行、ｐ２０９
【非特許文献３】Ｔ．Ｋａｍａｄａ  ｅｔ．ａｌ．，  Ｐｈａｓｅ  Ｃｈａｎｇｅ  Ｂｅｈａｖｉｏｕｒ  ｏｆ  Ｇｅ１Ｃｕ２Ｔｅ３  Ｔｈｉｎ  Ｆｉｌｍｓ，  Ｐｒｏｃｅｅｄｉｎｇｓ  ｏｆ  ｔｈｅ  ２２ｎｄ  Ｓｙｍｐｏｓｉｕｍ  ｏｎ  ＰｈａｓｅＣｈａｎｇｅ  Ｏｐｔｉｃａｌ  Ｉｎｆｏｒｍａｔｉｏｎ  Ｓｔｒａｇｅ  ＰＣＯＳ２０１０，Ａｔａｍｉ，Ｓｈｉｚｕｏｋａ，２０１０  Ｎｏｖ．２５−２６，ｐｐ．２１−２３
【発明の概要】
【発明が解決しようとする課題】
【００１６】
しかし、ＧｅＣｕ２Ｔｅ３合金はアモルファス状態の抵抗値が従来のＧｅ２Ｓｂ２Ｔｅ５合金と比較して一桁小さく、結晶状態との抵抗値との差が二桁程度と小さい欠点をもつ。
【００１７】
上記抵抗値の比が小さい場合、固体メモリの再生時に得られる電圧信号の差が小さくなり、実用に足る信号／ノイズ比を得るためには、再生時の駆動電流を大きくする必要がある。上記駆動電流の増大は、消費電力の増大、ジュール熱の増大に伴う温度上昇、記録層を構成する物質の溶融あるいは融解、および、それに伴う組成比の異なる化合物の偏析など、固体メモリにさまざまな悪影響を与える。
【００１８】
また、記録層にＧｅ−Ｃｕ−Ｔｅ系合金を用いた固体メモリにおいて、繰り返し記録消去の回数においても、Ｇｅ２Ｓｂ２Ｔｅ５合金、もしくはＧｅ２Ｔｅ２とＳｂ２Ｔｅ３とからなる超格子を記録層に用いた固体メモリにはおよばないのが現状である。
【００１９】
上記のことをふまえて、本発明は、相変化に伴う抵抗値の変化が十分にあり、繰り返し記録消去の回数もＧｅ−Ｓｂ−Ｔｅ系の固体メモリと遜色のないＳｂフリーな固体メモリを提供することを目的とする。
【課題を解決するための手段】
【００２０】
本発明に係る固体メモリは、上記課題を解決するために、物質の相変化に起因して電気特性が変化する記録層を備えた固体メモリであって、前記記録層が、ゲルマニウムとテルルとから形成されている薄膜、および、銅とテルルとから形成されている薄膜が積層されてなる超格子によって構成されていることを特徴としている。
【００２１】
このように、本発明に係る固体メモリでは、Ｇｅ−Ｓｂ−Ｔｅ系の固体メモリと遜色のない性能を有するＳｂフリーな固体メモリを提供するために、固体メモリの記録層として、ゲルマニウム（Ｇｅ）とテルル（Ｔｅ）とからなる薄膜（以下、Ｇｅ−Ｔｅ系薄膜とする）、および、銅（Ｃｕ）とＴｅとから形成される薄膜（以下、Ｃｕ−Ｔｅ系薄膜）の超格子構造を用いる。これにより、後述する実施例に示すように、Ｓｂフリーでありながら、非特許文献３に記載の技術とは異なり、相変化に伴う電気抵抗値の変化を十分な大きさにすることができるとともに、単純なＧｅ−Ｃｕ−Ｔｅ系の合金薄膜を記録層に用いた固体メモリと比較して、著しい性能の向上を実現することができる。たとえば、Ｇｅ−Ｔｅ系薄膜とＣｕ−Ｔｅ系薄膜とからなる超格子構造の相変化に伴う体積変化は、後述する実施例に示すように、極めて小さい。上記相変化に伴う体積変化は、データの記録、および消去の繰り返し時に、記録層を取り巻く上下に配置された電極などの構造体に力学的な応力を与える。上記応力が繰り返し固体メモリに加えられることにより、固体メモリには各層界面での剪断や剥離が生じ破壊される。したがって、相変化に伴う体積変化が極めて小さいことは、データ記録消去の繰り返し寿命を延ばすことに寄与する。
【００２２】
以上のように、本発明によれば、Ｇｅ−Ｓｂ−Ｔｅ系の固体メモリと遜色のない性能を有するＳｂフリーな固体メモリを提供することができる。
【００２３】
本発明に係る固体メモリでは、前記ゲルマニウムとテルルとから形成されている薄膜は、Ｇｅ２Ｔｅ２薄膜であり、前記銅とテルルとから形成される薄膜は、ＣｕＴｅ２薄膜であることが好ましい。
【００２４】
上記の構成によれば、上記記録層に、Ｇｅ２Ｔｅ２薄膜とおよびＣｕＴｅ２薄膜とからなる積層構造を用いることによって、下部電極上における格子欠陥や格子ひずみがより少ない、整った周期構造を有した超格子構造を好適に実現することができる。
【００２５】
本発明に係る固体メモリでは、前記薄膜の各々の膜厚は、０．５ｎｍ以上８ｎｍ以下であることが好ましい。
【００２６】
上記の構成によれば、積層構造の途中において周期構造が乱れることをより好適に防ぐことができる。これにより、積層数の如何に関わらず、超格子構造を有した記録層を首尾よく実現することができる。
【００２７】
本発明に係る固体メモリでは、前記ゲルマニウムとテルルとから形成されている薄膜は、前記ゲルマニウムの結合原子価が４価または６価の状態をとることによって電気抵抗値を変化させるようになっており、前記電気抵抗値によって、データの記録状態または消去状態を表現するようになっていることが好ましい。
【００２８】
上記の構成によれば、Ｇｅ−Ｔｅ系薄膜とＣｕ−Ｔｅ系薄膜とからなる超格子構造は双安定性を有しており、２種類の結晶構造をとることができる。上記２種類の結晶構造の差異は、主にＧｅ−Ｔｅ系薄膜層におけるＧｅＴｅ層同士の距離の違いであり、このことは、ＧｅＴｅ層とＣｕ−Ｔｅ層との層間距離にも影響を与える。
【００２９】
上記Ｇｅ−Ｔｅ系薄膜層において、ＧｅＴｅ層同士が近い結晶構造の場合（図１（ａ）参照）は、Ｇｅ原子の結合原子価は４価である。一方、上記Ｇｅ−Ｔｅ系薄膜層において、ＧｅＴｅ層同士が離れた結晶構造の場合（図１（ｂ）参照）は、Ｇｅ原子の結合原子価は６価となる。
【００３０】
以上のように、上記２種類の結晶構造における相変化は、基板面に対して垂直な方向におけるＧｅ原子の結合状態に影響を及ぼす。上記Ｇｅ−Ｔｅ系薄膜層のＧｅ原子が４価から６価に相変化することによって、上記超格子の基板に対して垂直方向の結合が強くなり、記録層の電気抵抗値は大きく減少する。
【００３１】
すなわち、上記Ｇｅ原子価が４価の場合は記録層の抵抗値が大きい状態、６価の場合は記録層の抵抗値が小さい状態に対応する。これにより、前記電気抵抗値によって、データの記録状態または消去状態を表現することができる。例えば、異なる抵抗値を示す２つの結晶構造のうち、一方をデータの記録状態に、もう一方をデータの消去状態に割り当てることによって、本発明に係る固体メモリを首尾よくメモリとして機能させることができる。
【００３２】
また、４価および６価の結合変異によって、垂直方向に約０．２％程度の膜厚変化を生じるが、一般的に用いられているＧｅ−Ｓｂ−Ｔｅからなる相変化材料合金の１０％程度の変化に比較して遥かに小さい。
【００３３】
本発明に係る固体メモリでは、前記電気抵抗値を検出することによって、データが再生されるようになっているものであってもよい。
【００３４】
上記の構成によれば、記録層の抵抗値を測定することによって、その抵抗値の大小より記録層が上記記録状態、または消去状態のいずれかの状態にあることを検出することができる。このことを利用して、本発明に係る固体メモリからデータの再生を行うことができる。
【００３５】
本発明における固体メモリでは、後述する実施例に示すように、上記相変化に伴う抵抗値の変化として十分に大きい値を実現している。上記相変化に伴う抵抗値の変化が大きい、ということは、再生の際に固体メモリに流す電流値を小さく設定したとしても、出力電圧値の変化が大きいことを意味する。すなわち、より小さい電流値で固体メモリを駆動することを可能とする。
【００３６】
駆動電流により生じるジュール熱が、記録層、および記録層を取り巻く構造体に熱履歴を与え、この熱履歴も上記体積変化と同様に、固体メモリを破壊する原因となる。よって、固体メモリの駆動電流が小さいということは、データ記録消去の繰り返し寿命を延ばすことに寄与する。
【００３７】
本発明に係る固体メモリでは、前記ゲルマニウムとテルルとから形成されている薄膜において、全原子数に対するゲルマニウム原子数の比が０．５以下であることが好ましい。また、前記銅とテルルとから形成されている薄膜において、全原子数に対する銅原子数の比が０．５以下であることが好ましい。
【００３８】
上記の構成によれば、双安定性を有した超格子構造を好適に形成することができる。
【００３９】
本発明に係る固体メモリでは、電気エネルギー手段により記録、または消去されることが好ましい。
【００４０】
上記の構成によれば、上記固体メモリは、電気エネルギー手段により記録層の結晶構造を相変化させ、情報の記録、または、消去を行う。また、上記固体メモリは、上記相変化の結果、記録層の電気特性が変化することを利用し、情報の再生を行うことができる。
【発明の効果】
【００４１】
本発明によれば、Ｓｂフリーでありながら、相変化を伴う固体メモリとして十分な大きさの電気抵抗値の変化を確保し、データの繰り返し記録消去の回数も１０１１回に達する固体メモリを提供することができる。これらは、Ｇｅ−Ｓｂ−Ｔｅ系合金を記録層に用いた固体メモリと比較して、遜色のない性能を有する。
【図面の簡単な説明】
【００４２】
【図１】本発明に係る固体メモリの記録層を構成する、Ｇｅ２Ｔｅ２薄膜とＣｕＴｅ２薄膜とからなる超格子の結晶構造を示す図である。図１（ａ）は結晶相Ａの結晶構造を示し、図１（ｂ）は結晶相Ｂの結晶構造を示す。
【図２】図２（ａ）は本発明に係る超格子からなる記録層を用いた固体メモリの概略を示す断面図である。図２（ｂ）は記録層を構成するＧｅ２Ｔｅ２薄膜とＣｕＴｅ２薄膜とからなる超格子の概略を示す断面図である。
【図３】Ｇｅ２Ｃｕ１Ｔｅ４合金からなる記録層を用いた固体メモリの概略を示す断面図である。
【発明を実施するための形態】
【００４３】
以下、本発明に係る固体メモリの実施形態について、図１〜図３を参照して説明する。なお、以下に記述する実施の形態は、本発明の一例に過ぎず、本発明はこれらによって何ら限定されるものではない。
【００４４】
〔１．記録層について〕
希少金属であるアンチモン（Ｓｂ）フリーな固体メモリを実現するために、本発明に係る固体メモリの記録層には、Ｇｅ−Ｔｅ系合金膜と、Ｃｕ−Ｔｅ系合金膜とによって構成される超格子構造を用いる。図１は、Ｇｅ−Ｔｅ系合金膜の一例としてＧｅ２Ｔｅ２層４を、Ｃｕ−Ｔｅ系合金膜の一例としてＣｕＴｅ２層５を、それぞれ用いた場合の超格子構造を示す図である。図１に示す超格子構造は、第一原理計算を用いて決定された構造であり、Ｇｅ２Ｔｅ２層４、およびＣｕＴｅ２層５の膜厚は、それぞれ０．７７ｎｍ、および０．５４ｎｍである。
【００４５】
本明細書において、超格子とは、複数の種類の結晶薄膜を規則正しく積層することによって、人工的に作られた長周期構造を有する結晶格子である。また、超格子構造とは、このような結晶格子の構造を意味する。
【００４６】
なお、超格子を作製する上で、Ｔｅに対するＧｅの原子数の比は、小さい方がより好ましく、Ｇｅ−Ｔｅ系合金膜中における全原子数に対するＧｅ原子数の比は、０より大きく０．５以下であることがより好ましい。また、超格子を作製する上で、Ｃｕ−Ｔｅ系合金膜中における全原子数に対するＣｕ原子数の比は、０より大きく０．５以下であることがより好ましく、０．２以上０．４以下であることがさらに好ましく、Ｃｕ−Ｔｅ系合金膜としてＣｕＴｅ２膜を用いることが特に好ましい。
【００４７】
Ｇｅ原子１とＴｅ原子２とからなるＧｅ２Ｔｅ２層４、および、Ｔｅ原子２とＣｕ原子３とからなるＣｕＴｅ２層５の積層構造によって構成される超格子は、２つの安定した構造である構造Ａ（図１（ａ））と構造Ｂ（図１（ｂ））とを持つ双安定性を有している。
【００４８】
本発明に係る固体メモリは、上記記録層における構造Ａ−構造Ｂ間の相変化を利用することによって固体メモリとして機能する。構造Ａと構造Ｂとでは、Ｇｅ２Ｔｅ２層４内のＧｅ層とＴｅ層との位置が入れ替わっている。また、ＧｅＴｅ層同士の間隔がわずかに異なっており、構造Ｂは構造Ａより上記間隔が広い。
【００４９】
本発明に係る固体メモリにおいては、構造Ａから構造Ｂへ、または、構造Ｂから構造Ａへの相変化、すなわちＧｅＴｅ層の移動を、電気エネルギー手段によって起こすことができる。図１（ａ）、および（ｂ）から分かるように、相変化に伴うＧｅＴｅ層の動きは一方向（基板表面に対して垂直方向）であり、コヒーレント性を持つといえる。そのため、入力したエネルギーを効率良く相変化に利用することが可能であり、その結果、相変化を起こすために必要なエネルギーが少なくてすむという利点を持つ。
【００５０】
また、後述するように、本発明に係る固体メモリでは、相変化に伴う体積変化を非常に小さくすることができるともに、記録層の相変化に伴う抵抗値の変化を３桁と十分に大きなものとすることができる。
【００５１】
また、第一原理計算の結果より、Ｇｅ２Ｔｅ２層４とＣｕＴｅ２層５とからなる超格子構造では、Ｇｅの結合原子価が構造Ａでは４価をとる（図１（ａ））に対し、構造Ｂでは６価をとる（図１（ｂ））ことがわかった。Ｇｅの結合価数が４価から６価へ変化するのは、相変化にともない互いにＧｅ層とＴｅ層とが入れ替わることにより、ＣｕＴｅ２層５との距離が近づきＧｅ−Ｔｅ間に結合が生じるためである。なお、図１は、Ｇｅ２Ｔｅ２薄膜４とＣｕＴｅ２薄膜５とからなる超格子の基本セルの構造を示す図である。Ｇｅ原子１が６価となることによって、基板表面に対して垂直方向の電気特性が金属的になり、抵抗値が著しく減少する。これにより、固体メモリとしてさらに好適に、相変化時の抵抗値の変化を大きくすることができる。
【００５２】
よって、記録層の抵抗値の大小に対して、データの記録、および消去状態のどちらか一方を割り当てることが可能である。また、記録層の抵抗値を測定することによって、記録層がデータの記録、および消去状態のどちらにあるか判別すること、すなわち記録したデータの再生が可能である。
【００５３】
また、構造Ａと構造Ｂとでは、電気的な特性だけでなく光学的な特性においても大きく異なるので、記録したデータの再生手段として、光学的な手法を用いることも可能である。
【００５４】
なお、相変化を誘起するための電気エネルギー手段としては、例えば、パルス状の電流を流すことが利用できる。この際に流すパルス電流の電流値、および電流を流す時間（以下ではパルス時間とする）を調整することにより、構造Ａ、および構造Ｂ間の相変化を任意に繰り返すことが可能である。このことを利用して、本発明に係る固体メモリでは、データの記憶、および消去を行う。
【００５５】
〔２．固体メモリの構成〕
本発明に係る固体メモリの構成の一例について、以下に説明する。なお、本発明に係る固体メモリの構成は以下のものに限定されるものではない。
【００５６】
図２（ａ）は、Ｇｅ２Ｔｅ２薄膜４とＣｕＴｅ２薄膜５とからなる超格子薄膜を記録層１１として用いた固体メモリ１０の概略を示す断面図である。また、記録層１１の概略の拡大図を図２（ｂ）に示す。
【００５７】
上記固体メモリ１０において、記録層１１は上部電極１４、およびジュール熱発生用ヒーター１５に狭持されている。さらに、上部電極１４は読み出し線１３と、ジュール熱発生用ヒーター１５は書き込み線１６と、それぞれ電気的に接触している。すなわち、ジュール熱発生用ヒーター１５はヒーターとしての役割とともに、下部電極の役割を兼ねている。
【００５８】
また、上記構造Ａ、および構造Ｂの間において相変化を起こすために、電気エネルギー手段として電流を用いることを上述したが、その経路を電流経路２０とする。前記電流経路２０に電流を流すことによって、ジュール熱発生用ヒーター１５においてジュール熱が発生し記録層１１は加熱されその温度は上昇する。
【００５９】
記録層１１に印加する電流値、およびパルス時間を制御することによって、記録層１１の温度を制御し上記構造Ａ、および構造Ｂの間における相変化の繰り返しを可能とする。
【００６０】
〔３．固体メモリの作製方法〕
本発明に係る固体メモリの作製方法の一例を、図２を参照しながら以下に説明する。図２は、Ｇｅ２Ｔｅ２薄膜４とＣｕＴｅ２薄膜５とからなる超格子薄膜を記録層１１として用いた固体メモリの概略を示す断面図である。
【００６１】
本発明に係る固体メモリは、例えば、一般的な自己抵抗加熱型の構成を有している相変化ＲＡＭとして形成することができる（例えば、特許文献１）。上記一般的な構成に従って、基板／書き込み線／ジュール熱発生用ヒーター／記録層／上部電極／読み出し線という構成によって相変化ＲＡＭを作製する場合、基板上に書き込み線１６、ジュール熱発生用ヒーター１５、記録層１１、上部電極１４、および読み出し線１３を順次成膜すればよい。この際の成膜方法としては、例えばスパッタリング法などの一般的な成膜方法が使用可能である。以下に、固体メモリの作製方法の一例を示す。
【００６２】
基板にはシリコン（Ｓｉ）ウェハを用い、スパッタリング法により書き込み線１６、およびジュール熱発生用ヒーター１５を成膜する。ジュール熱発生用ヒーターには例えば、タングステンを用いることができる。
【００６３】
次に、記録層に用いるＧｅ−Ｔｅ系合金膜と、Ｃｕ−Ｔｅ系合金膜との超格子をスパッタリング法にて成膜する。その場合、所望の化合物（たとえば、Ｇｅ２Ｔｅ２およびＣｕＴｅ２）を成膜可能なターゲットを用意する。
【００６４】
超格子構造を作製するためには、あらかじめ各化合物について、単位時間あたりの成膜される膜厚を測定し、成膜レートを確定しておく必要がある。各化合物の成膜レートが確定していれば、それぞれの化合物の成膜時間を制御することによって、任意の周期構造を有する超格子構造を実現することが可能である。
【００６５】
上記方法によって、任意の周期構造、および任意の積層数を有する記録層を成膜した後、例えば、タングステンからなる上部電極１４および読み出し線１３を成膜することによって、相変化ＲＡＭが完成する。
【００６６】
なお、超格子構造を構成するＧｅ−Ｔｅ系薄膜、およびＣｕ−Ｔｅ系薄膜の膜厚は、０．５ｎｍ以上、８ｎｍ以下であることが望ましい。この範囲の膜厚にすることによって、上記各薄膜の結晶構造が乱れることなく、超格子構造を好適に実現することが出来る。
【００６７】
また、電極、および記録層などのパターニングには一般的なフォトリソグラフィープロセスを用いることが出来る。
【００６８】
なお、本発明は、以下のように表現することも可能である。
【００６９】
（構成１）ＣｕとＧｅおよびＴｅを主成分とする固体メモリであって、物質の相変態に起因して電気特性が変化するものであり、データを記録及び再生する材料が、該相変態を生じる母相からなる薄膜の人工的な超格子構造の積層構造によって構成されることを特徴とする固体メモリ。
【００７０】
（構成２）構成１の固体メモリにおいて、前記積層構造は、Ｇｅ原子を含むＴｅ合金薄膜と、Ｃｕ原子を含むＴｅ合金薄膜とが互いに積層された多層膜から構成されることを特徴とする固体メモリ。
【００７１】
（構成３）構成１又は構成２の固体メモリにおいて、前記薄膜のそれぞれの膜厚は、０．５ｎｍ以上８ｎｍ以下であることを特徴とする固体メモリ。
【００７２】
（構成４）構成２の固体メモリにおいて、前記Ｇｅ原子を含む合金薄膜においてＧｅ原子の結合原子価が４価または６価の状態をとることで電気抵抗を変化させ、結合原子価の相違によって得られる二つの抵抗値をデータの記録および消去状態のどちらか一方に用いることを特徴とする固体メモリ。
【００７３】
（構成５）構成２の固体メモリにおいて、前記Ｇｅ原子を含むＴｅ合金薄膜の全原子数に対するＧｅ原子数の比が０．５以下であることを特徴とする固体メモリ。
【００７４】
（構成６）構成２の固体メモリにおいて、前記Ｃｕ原子を含むＴｅ合金薄膜の全原子数に対するＣｕ原子数の比が０．５以下であることを特徴とする固体メモリ。
【００７５】
以上、本発明を実施形態に基づいて具体的に説明したが、本発明は、上述した実施形態に限定されるものではなく、請求項に示した範囲において種々の変更が可能であり、異なる実施形態にそれぞれ開示された技術的手段を適宜組み合わせて得られる実施形態についても本発明の技術的範囲に含まれる。
【００７６】
本発明は、以下の実施例によってさらに詳細に説明されるが、これに限定されるべきではない。
【実施例】
【００７７】
〔実施例１〕
記録層に用いる超格子の結晶構造や諸特性は、固体メモリの性能（相変化に伴う抵抗値の変化、必要とされる駆動電流値、および繰り返し記録消去を行える回数など）に大きな影響を及ぼすので非常に重要である。上述した構造Ａおよび構造Ｂの超格子を作製し、以下に示す特性を有することを確認した。
【００７８】
Ｇｅ２Ｔｅ２層４とＣｕＴｅ２層５とからなる超格子は、電気的なエネルギーを加えることによって、構造Ａ−構造Ｂ間で相変化を起こす（図１参照）。すなわち上記超格子は、与えられるエネルギーに応じて、双安定である構造Ａ、または構造Ｂのうち一方を選択する。そして、加えるエネルギーは電気的なものに限られず、熱エネルギーを用いて超格子構造を選択することも可能である。
【００７９】
ここでは、加える熱エネルギーの違いを利用して構造Ａおよび構造Ｂの超格子薄膜を成膜した。異なる基板温度のＳｉウェハ上に、スパッタリング法を用いてＧｅ２Ｔｅ２層４とＣｕＴｅ２層５とからなる膜厚が約４０ｎｍの超格子薄膜を成膜し、結晶構造、電気特性、および光学特性を比較した。成膜時の基板温度は、それぞれ１５０℃、および２５０℃であり、以下ではそれぞれをサンプルａおよびサンプルｂと呼ぶ。
【００８０】
それぞれの超格子薄膜についてＸ線構造解析を行った結果、サンプルａの面間隔は、第一原理計算から求められた構造Ａ（図１（ａ））の面間隔とよく一致し、サンプルｂの面間隔は上記計算から求められた構造Ｂ（図１（ｂ））の面間隔とよく一致することを確認した。
【００８１】
また両サンプルの抵抗値を、四端子プローブを用いて測定したところ、サンプルａは約５ＭΩであり、サンプルｂは３０ｋΩであった。このことから、構造Ａ−構造Ｂ間における相変化を相変化ＲＡＭに利用した場合、読み出し時の信号は約１７０倍の変化を示すことが確認できた。上記のように、Ｇｅ２Ｔｅ２層４とＣｕＴｅ２層５とからなる超格子は、相変化にともなう抵抗値の変化が３桁となるので、固体メモリの記録層として好適である。
【００８２】
光学特性を、波長６３３ｎｍのレーザーを用いてエリプソメーターにて測定したところ、サンプルａ（構造Ａ）は３．８１＋３．３９ｊ、またサンプルｂ（構造Ｂ）は３．３８＋４．３７ｊとの結果を得た。この結果より、構造Ｂは構造Ａと比べて複屈折率が０．９８大きく、より金属的な特性を有することがわかった。このことは、上記抵抗値測定の結果と矛盾しない。
【００８３】
また、第１原理計算を用いて求めた超格子構造から、次の２点も確認した。
・構造ＡにおいてはＧｅ２Ｔｅ２層４中のＧｅ原子１の結合価数が４価（図１（ａ））であるのに対して、構造ＢのＧｅ原子１の結合価数が６価（図１（ｂ））である。
・構造Ａ、および構造Ｂの密度は、それぞれ７．１０３ｇ／ｃｍ３、および７．１０４ｇ／ｃｍ３であり、構造Ａ−構造Ｂ間の相変化に伴う密度変化（体積変化）は０．０２％以下と非常に小さい。
【００８４】
上記のように、Ｇｅ２Ｔｅ２層４とＣｕＴｅ２層５とからなる超格子は、相変化に伴う体積変化が非常に小さいので、記録、および消去の繰り返し回数の向上が期待できる。
【００８５】
〔実施例２〕
上記の一般的な自己抵抗加熱型の基本構成を用いて、本発明に係る固体メモリを作製した（図２）。基板にはＳｉウェハを使用し、ジュール熱発生用ヒーター１５、および上部電極１４にはタングステンを使用した。記録層１１としてはＧｅ２Ｔｅ２層４とＣｕＴｅ２層５とからなる単位格子を２０層積層した超格子薄膜を使用した。記録層１１の膜厚は２６ｎｍであった。また、記録層のセルの大きさは、１００×１００ｎｍ２とした。
【００８６】
この固体メモリの電流経路２０に、あらかじめプログラムにより決定した波形の電流を流して、情報の記録、および消去に必要な電流値、および電流を流すパルス時間を検討した。
【００８７】
その結果、構造Ａから構造Ｂへ相変化させる際に必要な電流値は０．１ｍＡであり、パルス時間は１００ｎｓであった。一方、構造Ｂから構造Ａへ相変化させる際に必要な電流値は０．５ｍＡであり、パルス時間５０ｎｓであった。上記波形の電流を連続的に固体メモリに流すことによって、繰り返し記録消去回数を測定した。その結果、本実施例で用いた固体メモリでは、１０１１回の繰り返し記録消去が可能であった。
〔比較例〕
記録層に超格子薄膜を用いた固体メモリと比較するために、実施例２と同様の構成を持ち、記録層１２としてＧｅ２Ｃｕ１Ｔｅ４合金の単層膜（膜厚  ２６ｎｍ）を用いた固体メモリ１００を作製した（図３）。セルの大きさは、１００×１００ｎｍ２とした。
【００８８】
この固体メモリの電流経路２０に、あらかじめプログラムにより決定した波形の電流を流して、情報の記録、および消去に必要な電流値を検討した。なお、比較のため電流を流すパルス時間は、実施例２に記載したパルス時間と同じとした。
【００８９】
その結果、結晶相Ａから結晶相Ｂへ相変化させる際に必要な電流値は０．３ｍＡであった。一方、結晶相Ｂから結晶相Ａへの電流値は１．９ｍＡであった。
【００９０】
ここで得られた電流値と、実施例２で用いたパルス時間を用いて連続波形をプログラミングし、その波形に基づいて相変化ＲＡＭに電流を流し、繰り返し記録消去回数を測定した。その結果、記録層１２としてＧｅ２Ｃｕ１Ｔｅ４合金の単層膜を用いた固体メモリの繰り返し記録消去回数は１０４回であった。
【００９１】
このように、記録層にＧｅ２Ｔｅ２層とＣｕＴｅ２層とからなる超格子薄膜を用いることにより、ＳｂフリーでありながらＧｅ−Ｓｂ−Ｔｅ系の固体メモリと遜色のない固体メモリを作成可能なことを確認した。
【００９２】
また、固体メモリの記録層をＧｅ２Ｃｕ１Ｔｅ４の単層膜からＧｅ２Ｔｅ２薄膜とＣｕＴｅ２薄膜とからなる超格子にすることによって、以下に示すように性能が向上することを確認した。
・相変化に伴う抵抗値の変化は１桁大きくなった。
・相変化を誘起するために必要な電流値は、構造Ａから構造Ｂへの相変化の場合で１／３に、構造Ｂから構造Ａへの相変化の場合で１／４に低減された。
・繰り返し記録消去回数は１０７倍になった。
【産業上の利用可能性】
【００９３】
本発明は、電子部品の製造分野において利用可能である。
【符号の説明】
【００９４】
１  ゲルマニウム（Ｇｅ）原子
２  テルル（Ｔｅ）原子
３  銅（Ｃｕ）原子
４  Ｔｅ２Ｇｅ２層
５  ＣｕＴｅ２層
１０、１００  固体メモリ
１１、１２  記録層
【図１】
2012182242.tif 000003
【図２】
2012182242.tif 000004
【図３】
2012182242.tif 000005